ЛИГАТУРА ДЛЯ УГЛЕРОДИСТОЙ СТАЛИ
ALLOY FOR CARBON STEEL

Изобретение относится к области металлургии, а именно к составам лигатуры, которая может быть использована при выплавке углеродистой стали.
Известна лигатура, содержащая, мас.%: кремний 17,0-34,0; марганец 50,0-75,0, бор 0,1-3,0; азот 0,03-3,0; железо остальное [1]. Расход такой лигатуры 1,2% от массы стали.
Задачей изобретения является снижение расхода лигатуры.
Технический результат достигается тем, что лигатура для углеродистой стали, содержащая кремний, марганец, бор, железо, дополнительно содержит вольфрам и медь при следующем соотношении компонентов, мас.%: кремний 20,0-30,0; марганец 35,0-40,0; бор 1,0-1,5; вольфрам 10,0-15,0; медь 10,0-15,0; железо остальное.
В таблице приведены составы лигатуры для углеродистой стали.
Компоненты
Состав, мас.%
1
2
3
Кремний
20,0
25,0
30,0
Марганец
35,0
37,0
40,0
Бор
1,5
1,3
1,0
Вольфрам
15,0
12,5
10,0
Медь
15,0
12,5
10,0
Железо
Остальное
Остальное
Остальное
Расход, % от массы стали
0,9-1
0,9-1
0,9-1
Введение лигатуры в количестве 0,9-1% повышает прочность углеродистой стали до 10%. Кремний способствует уменьшению усадки сплава, несколько увеличивает прочность. Марганец способствует повышению прочности стали, снижая ее пластичность и вязкость. Бор стабилизирует карбиды. Медь препятствует образованию трещин, увеличивает жидкотекучесть сплава. Медь и вольфрам способствуют повышению прочности и твердости углеродистой стали.
Лигатура может быть выплавлена, например, в индукционных электропечах (ИСТ-0,06, ИСТ-0,16 и др.). Основное сырье для выплавки: ферромарганец (ФМн75, ФМн78); силикомарганец (СМн26), ферробор (ФБ1, ФБ2, ФБ3); ферровольфрам (В1); медь (М3, М4).
Лигатуру (в нагретом до 150-170°C состоянии) вводят в печь за 15-20 минут до выпуска стали.
Источник информации
1. SU 1252378, C22C 35/00, 1986.